【手続補正書】
【提出日】平成23年4月11日(2011.4.11)
【手続補正１】
【補正対象書類名】明細書
【補正対象項目名】００３８
【補正方法】変更
【補正の内容】
【００３８】
実施例１
フォームセル核剤濃縮物（核剤の重量％は組成物の全重量に基づいて０．２５重量％である）と一緒に、５０重量部のＦＥＰ  Ａと５０重量部のＦＥＰ  Ｂとの乾燥ブレンドを形成する。ブレンドのＭＦＲは１４ｇ／１０分である。押出発泡条件は通常である。押出機と中心銅導体供給材料のためのクロスヘッドとの間の接合部の溶融温度は３４５℃である。押出機は高圧の窒素ガスを注入される。押出フルオロポリマー組成物のドローダウン比（例えば、チューブダイ内のＤＤＲは、環状ダイ開口の断面積の、完成絶縁体の断面積に対する比として定義される）は約５であり、銅導体の温度は１９０°Ｆ（８８℃）である。押出条件は、押出ポリマーが銅導体と接触するまで発泡が遅らせられるようになっている。次に、導電性金属のストリップを発泡絶縁体の上に編組して外側導体を形成し、ポリマージャケットを外側導体の上に適用するなど、通常の手順によってフォーム絶縁電線を同軸ケーブルに形成する。押出発泡プロセスの線速度は１２０ｆｔ／分（３６．６ｍ／分）である。同軸ケーブルの寸法は、中心導体の直径０．０３２インチ（０．８ｍｍ）および外側フォームの直径０．１３５インチ（３．４ｍｍ）であり、それによって発泡絶縁体の厚さは約０．０５０インチ（１．２７ｍｍ）である。発泡絶縁体のボイド含有量は５５％である。
この同軸ケーブルは、１ＧＨｚにおいて−３０ｄＢの反射損失を示し、発泡絶縁体と中心導体との間の接着性を破壊するために必要とされたストリップ力は４ｌｂｆ（１７．８Ｎ）である。濃縮物のＰＦＡ３４０フルオロポリマーをＦＥＰ  Ｂと取り替えるとき、同様な結果が得られる。また、フォームセル核剤のポリマー濃縮物を用いるのではなく、押出発泡されるＦＥＰ組成物とフォームセル核剤を直接に混合するとき、同様な結果が得られる。
【手続補正２】
【補正対象書類名】明細書
【補正対象項目名】００３９
【補正方法】変更
【補正の内容】
【００３９】
実施例２
ＦＥＰ  Ｂが約１００の重合したままの末端基を有し、残りの末端基が上に記載された
押出フッ素化によって得られた−ＣＦ３であり、フッ素濃度が６００ｐｐｍに低減されることを除いて、実施例１によって製造された同軸ケーブルについて同様な反射損失およびストリップ力が得られる。
【手続補正３】
【補正対象書類名】明細書
【補正対象項目名】００４０
【補正方法】変更
【補正の内容】
【００４０】
実施例３
ＦＥＰ  ＡおよびＢのブレンドが用いられる代わりに、単一ＦＥＰによって実施例１と同じ反射損失およびストリップ力の結果をもたらす。この単一ＦＥＰは、米国特許第５，６７７，４０４号明細書（Ｂｌａｉｒ）の実施例６の重合プロセスによって製造される。このＦＥＰは、９００ｐｐｍのフッ素濃度を用いて上に記載された押出機フッ素化方法によってフッ素化され、同様な数（約５０個／１０６個の炭素原子）の重合したままの電線親和性末端基が得られ、残りの末端基は−ＣＦ３である。発泡性組成物を製造するために、この単一ＦＥＰを実施例１の場合と同じ濃度のフォームセル核剤濃縮物と乾燥ブレンドし、同軸ケーブルは、実施例１の方法によって製造され、同じ寸法およびほぼ同じボイド含有量の同軸ケーブルをもたらし、１ＧＨｚにおいて−３０ｄＢの反射損失および３ｌｂｆ（１３．３Ｎ）超のストリップ力を示す。
【手続補正４】
【補正対象書類名】明細書
【補正対象項目名】００４１
【補正方法】変更
【補正の内容】
【００４１】
比較例
この実施例において、実施例１の同じ寸法の同軸ケーブルは、単独のフルオロポリマーとしてＦＥＰ  Ａを用いて形成される。ＦＥＰ  Ａとフォームセル核剤濃縮物とを乾燥ブレンドして実施例１と同じ濃度のフォームセル核剤を得るが、押出発泡プロセスは、線速度が９０ｆｔ／分（２７ｍ／分）であることを除いて、実施例１の押出発泡プロセスと同様である。得られた同軸ケーブルは、１ＧＨｚにおいて−２０ｄＢの反射損失および１．５ｌｂｆ（６．７Ｎ）のストリップ力を示す。
【手続補正５】
【補正対象書類名】明細書
【補正対象項目名】００４２
【補正方法】変更
【補正の内容】
【００４２】
以上、本発明を要約すると下記のとおりである。
１．テトラフルオロエチレン／−ヘキサフルオロプロピレンコポリマーのブレンドを含む組成物であって、該コポリマーの一つが少なくとも約３  ｌｂｆ（１３．３Ｎ）のストリップ力を示し、前記コポリマーのもう一つが約２．５  ｌｂｆ（１１．１Ｎ）以下のストリップ力を示し、前記ブレンドが少なくとも約３  ｌｂｆ（１３．３Ｎ）のストリップ力を示し、前記ストリップ力の各々が導体と前記コポリマーの前記一つ、前記コポリマーの前記もう一つ、および前記ブレンドのそれぞれとの間の接着性を破壊するために必要な力である、組成物。
２．少なくとも約３  ｌｂｆ（１３．３Ｎ）のストリップ力を有するコポリマーが少なくとも約１６ｇ／１０分のＭＦＲを有し、約２．５  ｌｂｆ（１１．１Ｎ）以下のストリップ力を有するコポリマーが約１０ｇ／１０分以下のＭＦＲを有する、上記１に記載の組成
物。
３．少なくとも約３  ｌｂｆ（１３．３Ｎ）のストリップ力を有するコポリマーが電線親和性末端基および安定な末端基を有する、上記１に記載の組成物。
４．安定な末端基が−ＣＦ２Ｈまたは−ＣＦ３である、上記３に記載の組成物。
５．電線親和性末端基が、１０６個の炭素原子当たり約３０〜１２０個のかかる末端基を構成する、上記３に記載の組成物。
６．コポリマーの各々を、計１００重量％までのそれらの組合わせ重量に基づいて約３０〜７０重量％で含む、上記１に記載の組成物。
７．一つおよびもう一つのコポリマーの一方が−ＣＦ２Ｈ末端基を含有し、前記一つおよびもう一つのコポリマーの他方が−ＣＦ３末端基を含有する、上記１に記載の組成物。
８．フォームセル成核剤を含み、それによって発泡性である、上記１に記載の組成物。
９．８００ＭＨｚ〜３ＧＨｚで約−２６ｄＢ以下の平均反射減衰量を示す、同軸ケーブルの発泡絶縁体としての上記１に記載の組成物。
１０．約１６ｇ／１０分以下のＭＦＲを有し、−ＣＦ３末端基を含有し、少なくとも約３
ｌｂｆ（１３．３Ｎ）のストリップ力を示すための電線親和性末端基の有効量を含有するテトラフルオロエチレン／ヘキサフルオロプロピレンコポリマーを含み、上記ストリップ力が、導体と上記コポリマーとの間の接着性を破壊するために必要な力である、組成物。
１１．−ＣＦ３末端基の数が電線親和性末端基の数の少なくとも２倍であり、１０６個の炭素原子当たり少なくとも２０個の上記電線親和性末端基が存在する、上記１０に記載の組成物。
１２．フォームセル成核剤を含み、それによって発泡性である、上記１０に記載の組成物。
１３．存在している電線親和性末端基の数により、コポリマーは、−ＣＦ３末端基が前記コポリマーの末端基のほとんど全てを占める場合よりも少なくとも約０．０００１大きい誘電正接を示す、上記１０に記載の組成物。
１４．コポリマーが、１０６個の炭素原子当たり約３０〜１２０個の電線親和性末端基を含有する、上記１０に記載の組成物。
１５．同軸ケーブルを製造するための方法であって、（ａ）フォームセル成核剤と、（ｉ）テトラフルオロエチレン／−ヘキサフルオロプロピレンコポリマーのブレンドを含む組成物であって、該コポリマーの一つが少なくとも約３  ｌｂｆ（１３．３Ｎ）のストリップ力を示し、上記コポリマーのもう一つが約２．５  ｌｂｆ（１１．１Ｎ）以下のストリップ力を示し、上記ブレンドが少なくとも約３  ｌｂｆ（１３．３Ｎ）のストリップ力を示し、上記ストリップ力の各々が導体と上記コポリマーの上記一つ、上記コポリマーの上記もう一つ、および上記ブレンドのそれぞれとの間の接着性を破壊するために必要な力である組成物、または（ｉｉ）約１６ｇ／１０分以下のＭＦＲを有し、−ＣＦ３末端基を含有し、少なくとも約３  ｌｂｆ（１３．３Ｎ）のストリップ力を示すための電線親和性末端基の有効量を含有するテトラフルオロエチレン／−ヘキサフルオロプロピレンコポリマーを含む組成物であって、上記ストリップ力が、導体と上記コポリマーとの間の接着性を破壊するために必要な力である組成物、のどちらかとを含む組成物を中心導体上に押出発泡することによって発泡絶縁体を前記導体上に形成し、上記同軸ケーブルが、８００ＭＨｚ〜３ＧＨｚにおいて約−２６ｄＢ以下の平均反射減衰量を示し、約２０〜６５％のボイド含有量を有する、工程と（ｂ）上記発泡絶縁体の上に外側導体を形成する工程とを含む、方法。
１６．中心導体上に押出発泡する間、該中心導体が約２００°Ｆ（９３℃）以下の温度に加熱される、上記１５に記載の方法。
１７．中心導体と、該中心導体上の発泡絶縁体と、該発泡絶縁体の上の外側導体とを含む同軸ケーブルであって、上記発泡絶縁体が、約２０〜６５％のボイド含有率と、８００ＭＨｚ〜３ＧＨｚにおいて約−２６ｄＢ以下の平均反射減衰量とを有し、上記発泡絶縁体が、上記中心導体に対して少なくとも約３  ｌｂｆ（１３．３Ｎ）のストリップ力を示すテ
トラフルオロエチレン／−ヘキサフルオロプロピレンコポリマーを含む、同軸ケーブル。１８．ボイド含有率が約４５〜６０％である、上記１７に記載の同軸ケーブル。
１９．発泡絶縁体の厚さが少なくとも約０．０２０インチ（０．５ｍｍ）である、上記１７に記載の同軸ケーブル。
【手続補正６】
【補正対象書類名】特許請求の範囲
【補正対象項目名】全文
【補正方法】変更
【補正の内容】
【特許請求の範囲】
【請求項１】
テトラフルオロエチレン／−ヘキサフルオロプロピレンコポリマーのブレンドを含む組成物であって、該コポリマーの一つが少なくとも３  ｌｂｆ（１３．３Ｎ）のストリップ力を示し、前記コポリマーのもう一つが２．５  ｌｂｆ（１１．１Ｎ）以下のストリップ力を示し、前記ブレンドが少なくとも３  ｌｂｆ（１３．３Ｎ）のストリップ力を示し、前記ストリップ力の各々が導体と前記コポリマーの前記一つ、前記コポリマーの前記もう一つ、および前記ブレンドのそれぞれとの間の接着性を破壊するために必要な力である、組成物。
【請求項２】
１６ｇ／１０分以下のＭＦＲを有し、−ＣＦ３末端基を含有し、少なくとも３  ｌｂｆ（１３．３Ｎ）のストリップ力を示すための電線親和性末端基の有効量を含有するテトラフルオロエチレン／ヘキサフルオロプロピレンコポリマーを含み、上記ストリップ力が、導体と上記コポリマーとの間の接着性を破壊するために必要な力である、組成物。
【請求項３】
同軸ケーブルを製造するための方法であって、（ａ）フォームセル成核剤と、（ｉ）テトラフルオロエチレン／−ヘキサフルオロプロピレンコポリマーのブレンドを含む組成物であって、該コポリマーの一つが少なくとも３  ｌｂｆ（１３．３Ｎ）のストリップ力を示し、上記コポリマーのもう一つが２．５  ｌｂｆ（１１．１Ｎ）以下のストリップ力を示し、上記ブレンドが少なくとも３  ｌｂｆ（１３．３Ｎ）のストリップ力を示し、上記ストリップ力の各々が導体と上記コポリマーの上記一つ、上記コポリマーの上記もう一つ、および上記ブレンドのそれぞれとの間の接着性を破壊するために必要な力である組成物、または（ii）１６ｇ／１０分以下のＭＦＲを有し、−ＣＦ３末端基を含有し、少なくとも３  ｌｂｆ（１３．３Ｎ）のストリップ力を示すための電線親和性末端基の有効量を含有するテトラフルオロエチレン／−ヘキサフルオロプロピレンコポリマーを含む組成物であって、上記ストリップ力が、導体と上記コポリマーとの間の接着性を破壊するために必要な力である組成物、のどちらかとを含む組成物を中心導体上に押出発泡することによって発泡絶縁体を前記導体上に形成し、上記同軸ケーブルが、８００ＭＨｚ〜３ＧＨｚにおいて−２６ｄＢ以下の平均反射減衰量を示し、２０〜６５％のボイド含有量を有する、工程と（ｂ）上記発泡絶縁体の上に外側導体を形成する工程とを含む、方法。
【請求項４】
中心導体と、該中心導体上の発泡絶縁体と、該発泡絶縁体の上の外側導体とを含む同軸ケーブルであって、上記発泡絶縁体が、２０〜６５％のボイド含有率と、８００ＭＨｚ〜３ＧＨｚにおいて−２６ｄＢ以下の平均反射減衰量とを有し、上記発泡絶縁体が、上記中心導体に対して少なくとも３  ｌｂｆ（１３．３Ｎ）のストリップ力を示すテトラフルオロエチレン／−ヘキサフルオロプロピレンコポリマーを含む、同軸ケーブル。